(57)【要約】  本開示は、導電パターン構造を提供し、該導電パターン構造（２０）は、第１金属パターン（２０１）と第２金属パターン（２０２）とを含み、前記第２金属パターン（２０２）は少なくとも部分的に前記第１金属パターン（２０１）の側面を被覆し、前記第１金属パターン（２０１）の金属材料の活性が前記第２金属パターン（２０２）の金属材料の活性より弱い。本開示は、第１金属パターン（２０１）に少なくとも部分的にその側面に被覆された第２金属パターン（２０２）が形成されることにより、第１金属パターン（２０１）の側面の酸化を防止し、それにより第１金属パターン（２０１）の導電性低下の問題を避け、さらに製品の歩留まり低下の問題を防止し、また、生産装置と外部環境への要件を低下させ、それにより導電パターン構造の製造プロセスの複雑性を低減させ、生産コストを削減させる。
2020522118.tif 000002
【特許請求の範囲】
【請求項１】
導電パターン構造であって、
第１金属パターンと第２金属パターンとを含み、
前記第２金属パターンは、少なくとも部分的に前記第１金属パターンの側面を被覆し、
前記第１金属パターンの金属材料の活性が前記第２金属パターンの金属材料の活性より弱い、導電パターン構造。
【請求項２】
前記第１金属パターンの金属材料は、銅系金属及び銀系金属のうちの少なくとも１種を含む、請求項１に記載の導電パターン構造。
【請求項３】
前記第２金属パターンの金属材料は、ニッケル、モリブデン、ニオブ、アルミニウム及びチタンのうちの少なくとも１種を含む、請求項１又は２に記載の導電パターン構造。
【請求項４】
前記銅系金属は、Ｃｕ、ＣｕＭｏ、ＣｕＴｉ、ＣｕＭｏＷ、ＣｕＭｏＮｂ又はＣｕＭｏＴｉを含み、前記銀系金属は、Ａｇ、ＡｇＭｏ、ＡｇＴｉ、ＡｇＭｏＷ、ＡｇＭｏＮｂ又はＡｇＭｏＴｉを含む、請求項２に記載の導電パターン構造。
【請求項５】
前記銅系金属において、銅の質量百分率含有量が約９０ｗｔ％〜１００ｗｔ％であり、前記銀系金属において、銀の質量百分率含有量が約９０ｗｔ％〜１００ｗｔ％である、請求項２又は４に記載の導電パターン構造。
【請求項６】
さらに緩衝層を含み、前記第１金属パターンは前記緩衝層上にある、請求項１〜５のいずれかの１項に記載の導電パターン構造。
【請求項７】
前記緩衝層の材料は、Ｍｏ、Ｎｂ、Ｔｉ、ＭｏＷ、ＭｏＮｂ、ＭｏＴｉ、ＷＮｂ、ＷＴｉ、ＴｉＮｂ、窒化ケイ素、酸化ケイ素及び酸窒化ケイ素のうちの少なくとも１種を含む、請求項６に記載の導電パターン構造。
【請求項８】
前記第１金属パターンの上面を被覆する第３金属パターンをさらに含む、請求項１〜５のいずれかの１項に記載の導電パターン構造。
【請求項９】
前記第３金属パターンの材料は、Ｍｏ、Ｎｂ、Ｔｉ、ＭｏＷ、ＭｏＮｂ、ＭｏＴｉ、ＷＮｂ、ＷＴｉ及びＴｉＮｂのうちの少なくとも１種を含む、請求項８に記載の導電パターン構造。
【請求項１０】
請求項１〜９のいずれかの１項に記載の導電パターン構造を含むアレイ基板。
【請求項１１】
請求項１０に記載のアレイ基板を含む表示装置。
【請求項１２】
導電パターン構造の製造方法であって、
第１金属パターンを形成するステップと、
少なくとも前記第１金属パターンの側面の一部に第２金属パターンを形成するステップと、を含み、
前記第１金属パターンの金属材料の活性が、前記第２金属パターンの金属材料の活性より弱い、導電パターン構造の製造方法。
【請求項１３】
前記第１金属パターンの側面に第２金属パターンを形成するステップは、前記第１金属パターンが形成されていたベース基板を、第２金属イオンを含む溶液に入れて、前記第１金属パターンの側面を被覆する第２金属パターンを形成するステップを含む、請求項１２に記載の製造方法。
【請求項１４】
前記第１金属パターンの金属材料は、銅系金属及び銀系金属のうちの少なくとも１種を含む、請求項１２又は１３に記載の製造方法。
【請求項１５】
前記第２金属パターンの金属材料は、ニッケル、モリブデン、ニオブ、アルミニウム及びチタンのうちの少なくとも１種を含む、請求項１４に記載の製造方法。
【請求項１６】
前記第２金属イオンを含む溶液は、ニッケル、モリブデン、ニオブ、アルミニウム又はチタンの塩化物、硝酸塩又は硫酸塩溶液を含む、請求項１３に記載の製造方法。
【請求項１７】
前記第１金属パターンを形成する前、さらに、緩衝層を形成するステップを含む、請求項１２〜１６のいずれかの１項に記載の製造方法。
【請求項１８】
前記緩衝層の材料は、Ｍｏ、Ｎｂ、Ｔｉ、ＭｏＷ、ＭｏＮｂ、ＭｏＴｉ、ＷＮｂ、ＷＴｉ、ＴｉＮｂ、窒化ケイ素、酸化ケイ素及び酸窒化ケイ素のうちの少なくとも１種を含む、請求項１７に記載の製造方法。
【請求項１９】
前記第１金属パターンの上面に第３金属パターンを形成するステップをさらに含む、請求項１２〜１６のいずれかの１項に記載の製造方法。
【請求項２０】
前記第３金属パターンの材料は、Ｍｏ、Ｎｂ、Ｔｉ、ＭｏＷ、ＭｏＮｂ、ＭｏＴｉ、ＷＮｂ、ＷＴｉ及びＴｉＮｂのうちの少なくとも１種を含む、請求項１９に記載の製造方法。
【発明の詳細な説明】
【技術分野】
【０００１】
本開示の実施例は導電パターン構造、その製造方法、アレイ基板及び表示装置に関する。
【背景技術】
【０００２】
従来、薄膜トランジスタ液晶ディスプレイ（ＴＦＴ−ＬＣＤ）では、ゲートライン、ゲート、ソース、ドレイン及びデータラインの材料として、一般的に化学的性質が安定的で抵抗率が高いＴａ、Ｃｒ又はＭｏ等の金属、又は上記金属の任意の組合せから形成される合金が使用される。ＴＦＴ−ＬＣＤデバイスの寸法が小さく、分解能が低い場合、ゲート信号の遅延が顕著ではなく、デバイスの表示効果への影響が顕著ではない。しかしながら、ＴＦＴ−ＬＣＤの寸法と分解能の向上に伴って、ゲートラインの長さも徐々に増大し、信号遅延時間がその分長くなり、信号遅延時間がある程度まで増加すると、一部の画素が十分に充電できなくなり、表示輝度のムラを引き起こし、ＴＦＴ−ＬＣＤのコントラストを低下させ、画像の表示品質に大きな影響を及ぼす。このため、低抵抗金属たとえばＣｕを用いてゲートライン、ゲート、ソース、ドレイン及びデータラインを製造することにより上記問題を解決することができる。
【発明の概要】
【発明が解決しようとする課題】
【０００３】
低抵抗金属を用いて金属線又は金属電極を製造する場合、低抵抗金属が酸化されて、低抵抗金属イオンが半導体層に拡散して、薄膜トランジスタの性能劣化を招くという問題があり、それによりＴＦＴ製品の性能に大きな影響を及ぼす。低抵抗金属で製造された金属線又は金属電極が高温条件に晒される場合、上記問題は特に深刻になる。
【課題を解決するための手段】
【０００４】
本開示の少なくとも一実施例は、第１金属パターンと第２金属パターンとを含み、前記第２金属パターンは、少なくとも部分的に前記第１金属パターンの側面を被覆し、前記第１金属パターンの金属材料の活性が前記第２金属パターンの金属材料の活性より弱い導電パターン構造を提供する。
【０００５】
たとえば、本開示の少なくとも一実施例による導電パターン構造において、前記第１金属パターンの金属材料は、銅系金属及び銀系金属のうちの少なくとも１種を含む。
【０００６】
たとえば、本開示の少なくとも一実施例による導電パターン構造において、前記第２金属パターンの金属材料は、ニッケル、モリブデン、ニオブ、アルミニウム及びチタンのうちの少なくとも１種を含む。
【０００７】
たとえば、本開示の少なくとも一実施例による導電パターン構造において、前記銅系金属は、Ｃｕ、ＣｕＭｏ、ＣｕＴｉ、ＣｕＭｏＷ、ＣｕＭｏＮｂ又はＣｕＭｏＴｉを含み、前記銀系金属は、Ａｇ、ＡｇＭｏ、ＡｇＴｉ、ＡｇＭｏＷ、ＡｇＭｏＮｂ又はＡｇＭｏＴｉを含む。
【０００８】
たとえば、本開示の少なくとも一実施例による導電パターン構造において、前記銅系金属において、銅の質量百分率含有量が約９０ｗｔ％〜１００ｗｔ％であり、前記銀系金属において、銀の質量百分率含有量が約９０ｗｔ％〜１００ｗｔ％である。
【０００９】
たとえば、本開示の少なくとも一実施例による導電パターン構造はさらに緩衝層を含み、前記第１金属パターンは前記緩衝層上にある。
【００１０】
たとえば、本開示の少なくとも一実施例による導電パターン構造において、前記緩衝層の材料は、Ｍｏ、Ｎｂ、Ｔｉ、ＭｏＷ、ＭｏＮｂ、ＭｏＴｉ、ＷＮｂ、ＷＴｉ、ＴｉＮｂ、窒化ケイ素、酸化ケイ素及び酸窒化ケイ素のうちの少なくとも１種を含む。
【００１１】
たとえば、本開示の少なくとも一実施例による導電パターン構造は前記第１金属パターンの上面を被覆する第３金属パターンをさらに含む。
【００１２】
たとえば、本開示の少なくとも一実施例による導電パターン構造において、前記第３金属パターンの材料は、Ｍｏ、Ｎｂ、Ｔｉ、ＭｏＷ、ＭｏＮｂ、ＭｏＴｉ、ＷＮｂ、ＷＴｉ及びＴｉＮｂのうちの少なくとも１種を含む。
【００１３】
本開示の少なくとも一実施例はさらに、上記いずれかの導電パターン構造を含むアレイ基板を提供する。
【００１４】
本開示の少なくとも一実施例はさらに、上記いずれかのアレイ基板を含む表示装置を提供する。
【００１５】
本開示の少なくとも一実施例はさらに、第１金属パターンを形成するステップと、少なくとも前記第１金属パターンの側面の一部に第２金属パターンを形成するステップとを含み、前記第１金属パターンの金属材料の活性が前記第２金属パターンの金属材料の活性より弱い導電パターン構造の製造方法を提供する。
【００１６】
たとえば、本開示の少なくとも一実施例による製造方法において、前記第１金属パターンの側面に第２金属パターンを形成するステップは、前記第１金属パターンが形成されていたベース基板を、第２金属イオンを含む溶液に入れて、前記第１金属パターンの側面を被覆する第２金属パターンを形成するステップを含む。
【００１７】
たとえば、本開示の少なくとも一実施例による製造方法において、前記第１金属パターンの金属材料は、銅系金属及び銀系金属のうちの少なくとも１種を含む。
【００１８】
たとえば、本開示の少なくとも一実施例による製造方法において、前記第２金属パターンの金属材料は、ニッケル、モリブデン、ニオブ、アルミニウム及びチタンのうちの少なくとも１種を含む。
【００１９】
たとえば、本開示の少なくとも一実施例による製造方法において、前記第２金属イオンを含む溶液は、ニッケル、モリブデン、ニオブ、アルミニウム又はチタンの塩化物、硝酸塩又は硫酸塩溶液を含む。
【００２０】
たとえば、本開示の少なくとも一実施例による製造方法において、前記第１金属パターンを形成する前に、さらに緩衝層を形成するステップを含む。
【００２１】
たとえば、本開示の少なくとも一実施例による製造方法において、前記緩衝層の材料は、Ｍｏ、Ｎｂ、Ｔｉ、ＭｏＷ、ＭｏＮｂ、ＭｏＴｉ、ＷＮｂ、ＷＴｉ、ＴｉＮｂ、窒化ケイ素、酸化ケイ素及び酸窒化ケイ素のうちの少なくとも１種を含む。
【００２２】
たとえば、本開示の少なくとも一実施例による製造方法はさらに、前記第１金属パターンの上面に第３金属パターンを形成するステップを含む。
【００２３】
たとえば、本開示の少なくとも一実施例による製造方法において、前記第３金属パターンの材料は、Ｍｏ、Ｎｂ、Ｔｉ、ＭｏＷ、ＭｏＮｂ、ＭｏＴｉ、ＷＮｂ、ＷＴｉ及びＴｉＮｂのうちの少なくとも１種を含む。
【図面の簡単な説明】
【００２４】
本開示の実施例の技術案をより明瞭に説明するために、以下、実施例の図面を簡単に説明するが、勿論、以下の説明における図面は本開示の一部の実施例に関するものに過ぎず、本開示を制限するものではない。
【００２５】
【図１】導電パターン構造の断面構造模式図である。
【図２】ＭｏＮｂ／Ｃｕ／ＭｏＮｂ金属層におけるＣｕ金属の側面が酸化されたときの走査型電子顕微鏡像である。
【図３】本開示の一実施例による導電パターン構造の断面構造模式図である。
【図４】電解質溶液の動作原理図である。
【図５】本開示の一実施例によるまた別の導電パターン構造の断面構造模式図である。
【図６】本開示の一実施例によるさらに別の導電パターン構造の断面構造模式図である。
【図７】本開示の一実施例によるさらに別の導電パターン構造の断面構造模式図である。
【図８】本開示の一実施例によるアレイ基板の断面構造模式図である。
【図９】本開示の一実施例による表示装置のブロック図である。
【図１０】本開示の一実施例による導電パターン構造の製造方法のフローチャートである。
【発明を実施するための形態】
【００２６】
以下、本開示の実施例の目的、技術案及び利点をさらに明確にするように、本開示の実施例の図面を参照しながら、本開示の実施例の技術案を明確で完全に説明する。勿論、説明される実施例は、本開示の実施例の一部であり、全ての実施例ではない。説明される本開示の実施例に基づき、当業者が創造的な労働をしない前提で得られる全ての他の実施例は、いずれも本開示の保護範囲に入る。
【００２７】
特別に定義しなければ、本開示に使われる技術用語又は科学用語は本開示が属する分野における一般の従業者が理解できる通常の意味である。本開示に使われる「第１」、「第２」及び類似する用語は、異なる構成要素を区別するためのものに過ぎず、順番、数量又は重要度を示すものではない。「含む」又は「備える」等の類似する用語は、該用語の前に記載された素子又は物体が該用語の後に挙げられる素子又は物体及びそれらと同等のものをカバーするが、ほかの素子又は物体を排除しないことを意味する。「接続」又は「繋がる」等の類似する用語は、物理的又は機械的な接続に制限されるものではなく、直接接続されるか間接的に接続されるかを問わず、電気的な接続を含むこともできる。「上」、「下」、「左」、「右」等は単に相対位置関係を意味するものであり、説明される対象の絶対位置関係が変わると、当該相対位置関係もそれにつれて変わる可能性がある。
【００２８】
表示デバイスの製造過程において、現在、産業化されている薄膜トランジスタ（Ｔｈｉｎ  Ｆｉｌｍ  Ｔｒａｎｓｉｓｔｏｒ、ＴＦＴ）は主に、アモルファスシリコーン、多結晶シリコン、単結晶シリコン、金属酸化物又はカーボンナノチューブ等を活性層材料としたＴＦＴを含む。上記各種タイプの薄膜トランジスタは、通常、低抵抗金属を導線又は金属電極の材料として用いる。低抵抗金属は酸化されやすく、酸化された金属配線や金属電極の導電性が低下して、さらに薄膜トランジスタの性能に悪影響を与える。また、低抵抗金属イオンが薄膜トランジスタの活性層に拡散しやすく、それによって、薄膜トランジスタの特性劣化を招く。金属酸化物を活性層とした薄膜トランジスタの場合、上記金属配線又は金属電極の酸化と金属イオン拡散の現象が特に深刻である。
【００２９】
通常、低抵抗金属の上下両側にそれぞれ第１緩衝層と第２緩衝層を形成することで、低抵抗金属の酸化を防止し、及び金属イオンの半導体層への拡散を減少させる。たとえば、図１は、導電パターン構造の断面構造模式図である。図１に示されるように、低抵抗金属１０２の上下両側にそれぞれ第１緩衝層１０１と第２緩衝層１０３が形成された後、第１緩衝層／金属／第２緩衝層の三層構造についてエッチング等処理のステップを施すと、三層構造の中間層である低抵抗金属の側面が空気に晒される恐れがあり、後続の絶縁層フィルム堆積と高温アニール等のステップでは、側面の低抵抗金属１０２が極めて酸化されやすく、また、低抵抗金属１０２の収縮及び金属線の切れの恐れもある。たとえば、図２はＭｏＮｂ／Ｃｕ／ＭｏＮｂ金属層におけるＣｕ金属の側面が酸化されたときの走査型電子顕微鏡像である。図２から分かるように、銅金属の側面に疎な突出物が形成され、該疎な突出物は銅酸化物である。
【００３０】
本開示の少なくとも一実施例は、第１金属パターンと第２金属パターンとを含み、第２金属パターンは少なくとも部分的に第１金属パターンの側面を被覆し、且つ第１金属パターンの金属材料の活性が第２金属パターンの金属材料の活性より弱い導電パターン構造を提供する。
【００３１】
本開示の実施例は、第１金属パターンに少なくとも部分的にその側面に被覆された第２金属パターンを形成することで、第１金属パターンの側面の酸化を防止し、それにより第１金属パターンの導電性低下の問題を避け、さらに製品の歩留まり低下の問題を避ける。また、下記のとおり、本開示の少なくとも一実施例による導電パターン構造はさらに、生産装置や外部環境への要件を低下させ、それにより導電パターン構造の製造プロセスの複雑性を低減させ、生産コストを削減させる。
【００３２】
なお、金属活性とは、金属が置換される容易さをいい、金属の活性系列における金属の順番に応じて、前から後へ金属活性が次第に低下していく。金属の活性系列において、第１金属パターンを形成する金属が第２金属パターンを形成する金属より後にある。
【００３３】
なお、第２金属パターンが少なくとも部分的に第１金属パターンの側面を被覆するとは、第２金属パターンが第１金属パターンの側面全体又は側面の一部を被覆する。第１金属パターンをよりよく保護する目的で、第２金属パターンは第１金属パターンの側面全体を被覆する。
【００３４】
なお、第２金属パターンが第１金属パターンの側面を被覆する場合、第２金属パターンは第１金属パターンの上面及び／又は下面を被覆してもよい。
【００３５】
たとえば、図３は本実施例による導電パターン構造の断面構造模式図である。図３に示されるように、該導電パターン構造２０において、第２金属パターン２０２は第１金属パターン２０１の側面を被覆して、露出された第１金属パターン２０１の側面を外部から完全に遮断し、それにより、第１金属パターン２０１の酸化を防止して、第１金属パターン２０１の導電性低下の問題を避ける。
【００３６】
図３に示されるように、第１金属パターン２０１の側面は第２金属パターン２０２に被覆され、第２金属パターン２０２は露出されており、このような場合、第２金属パターン２０２は酸化される可能性があるが、第２金属パターン２０２が酸化されても、その表面に薄くて緻密性に優れた酸化物フィルムが速く形成されて、さらなる酸化反応を防止する。
【００３７】
たとえば、第１金属パターンの材料は低抵抗金属材料であり、該低抵抗金属材料は銅系金属及び銀系金属のうちの少なくとも１種を含み、すなわち、銅系金属だけを含んでもよく、銀系金属だけを含んでもよく、銅と銀を同時に含んでもよい。
【００３８】
たとえば、銅系金属は、Ｃｕ、ＣｕＭｏ、ＣｕＴｉ、ＣｕＭｏＷ、ＣｕＭｏＮｂ又はＣｕＭｏＴｉを含み、銀系金属は、Ａｇ、ＡｇＭｏ、ＡｇＴｉ、ＡｇＭｏＷ、ＡｇＭｏＮｂ又はＡｇＭｏＴｉを含む。
【００３９】
たとえば、銅系金属において、銅の質量百分率含有量が約９０ｗｔ％〜１００ｗｔ％、たとえば、９０ｗｔ％、９２ｗｔ％、９４ｗｔ％、９６ｗｔ％、９８ｗｔ％又は１００ｗｔ％であり、銀系金属において、銀の質量百分率含有量が約９０ｗｔ％〜１００ｗｔ％、たとえば、９０ｗｔ％、９２ｗｔ％、９４ｗｔ％、９６ｗｔ％、９８ｗｔ％又は１００ｗｔ％である。なお、上記銅の質量百分率含有量と銀の質量百分率含有量の範囲に制限されず、１０％変動しても、本願の範囲と見なされる。
【００４０】
たとえば、第２金属パターンの金属材料は、ニッケル、モリブデン、ニオブ、アルミニウム及びチタンのうちの少なくとも１種を含む。金属の活性系列において、上記金属は銅の前にあり、且つ上記金属に対応した金属酸化物は緻密性に優れるため、さらなる酸化反応を防止できる。
【００４１】
たとえば、該第１金属パターンの厚さが約２００〜４００ｎｍ、たとえば、２００ｎｍ、２５０ｎｍ、３００ｎｍ、３５０ｎｍ又は４００ｎｍである。
【００４２】
たとえば、該第２金属パターンの厚さが約１０〜５０ｎｍ、たとえば、１０ｎｍ、２０ｎｍ、２５ｎｍ、３０ｎｍ、３５ｎｍ、４０ｎｍ又は５０ｎｍである。
【００４３】
なお、上記第１金属パターンと第２金属パターンの厚さ範囲に制限されず、１０％変動しても、本願の範囲と見なされる。
【００４４】
たとえば、少なくとも第１金属パターンの側面の一部に第２金属パターンを形成する過程は電解セル反応で実施できる。なお、電気エネルギーを化学エネルギーに変換する過程は電解と呼ばれ、対応した装置は電解セルであり、電解セルの作動媒体は電解質溶液である。たとえば、図４は電解質溶液の動作原理図であり、電解質溶液の動作原理としては、アニオンが陽極上に電子を失って酸化反応を行い、失われた電子が外部回路を介して電源の正極へ流れ、又は、陽極材料が活性電極材料である場合、陽極自体が電子を失って酸化されて、陽極金属に対応したカチオンを形成し、カチオンが陰極上で外部電源の陰極による電子を得て還元反応を行う。
【００４５】
たとえば、本開示の実施例では、電解セル反応は下記例を含む。
【００４６】
例１：第１金属パターンの材料は銅金属単体であり、該銅金属単体は陰極とし、陽極材料は不活性電極（たとえば、プラチナ又はパラジウム等）、電解質溶液は塩化ニッケル溶液（ＮｉＣｌ２）である。電解質溶液におけるアニオンＣｌ−１が陽極へ移動して、陽極で酸化反応を行い、カチオンＮｉ２＋が陰極へ移動して、陰極で電子を得て、ニッケル金属単体を形成する。
該電解セル反応：
陽極：２Ｃｌ−１−２ｅ−＝Ｃｌ２（ｇ）
陰極：Ｎｉ２＋＋２ｅ−＝Ｎｉ
上記電気化学反応によって、銅金属単体を陰極とした電極にニッケル金属単体が形成され、すなわち、第１金属パターン（銅金属単体）に第２金属パターン（ニッケル金属単体）が形成される。
【００４７】
なお、上記銅金属単体は銀金属単体、銅系金属合金又は銀系金属合金に交換してもよく、塩化ニッケル溶液（ＮｉＣｌ２）は硫酸ニッケル溶液（ＮｉＳＯ４）、硝酸ニッケル溶液（Ｎｉ（ＮＯ３）２）、塩化アルミニウム溶液（ＡｌＣｌ３）、硫酸アルミニウム溶液（Ａｌ２（ＳＯ４）３）、硝酸アルミニウム溶液（Ａｌ（ＮＯ３）３）及びモリブデン、ニオブとチタンの硫酸塩、硝酸塩又は塩化塩のプラズマ溶液に交換してもよく、電解セル反応は上記陽極反応及び陰極反応と類似する。
【００４８】
例２：第１金属パターンの材料は銅金属単体であり、該銅金属単体は陰極とし、陽極材料はニッケル金属単体、電解質溶液は塩化ニッケル溶液（ＮｉＣｌ２）であり、陽極材料はニッケル金属単体、すなわち陽極は活性電極材料であり、陽極自体が電子を失って酸化されて金属イオンＮｉ２＋になり、陽極が酸化されてなるＮｉ２＋と溶液におけるＮｉ２＋が陰極へ移動して、陰極で電子を得てニッケル金属単体を形成する。
該電解セル反応：
陽極：Ｎｉ−２ｅ−＝Ｎｉ２＋
陰極：Ｎｉ２＋＋２ｅ−＝Ｎｉ
上記電気化学反応によって、銅金属単体を陰極とした電極にニッケル金属単体が形成され、すなわち、第１金属パターン（銅金属単体）に第２金属パターン（ニッケル金属単体）が形成される。
【００４９】
なお、上記銅金属単体は銀金属単体、銅系金属合金又は銀系金属合金に交換してもよく、電解質溶液は硫酸ニッケル溶液（ＮｉＳＯ４）、硝酸ニッケル溶液（Ｎｉ（ＮＯ３）２）、塩化アルミニウム溶液（ＡｌＣｌ３）、硫酸アルミニウム溶液（Ａｌ２（ＳＯ４）３）、硝酸アルミニウム溶液（Ａｌ（ＮＯ３）３）、又はモリブデン、ニオブ及びチタンの硫酸塩、硝酸塩又は塩化塩のプラズマ溶液、又は水溶液に交換してもよく、電解セル反応は上記陽極及び陰極反応と類似する。
【００５０】
たとえば、金属の活性が銅又は銀よりも強い金属のうち不動態化反応が発生しやすい金属、たとえばニッケル、アルミニウム、モリブデン、ニオブ及びチタンを選択してもよい。上記金属は、空気において酸化されても、緻密な酸化物フィルムを速く形成して、さらなる酸化反応を防止することができる。該導電パターン構造がアレイ基板に適用される場合、アレイ基板の製造過程において、後続の化学気相堆積とアニールプロセスにおいても酸化反応が発生することがなく、それにより、銅又は銀金属材料から形成される第１金属パターンの酸化や腐食による歩留まり低下の問題を効率的に防止できる。
【００５１】
たとえば、マグネトロンスパッタリング方式で金属フィルムを堆積して、次に金属フィルムをパターン化して、第２金属パターンを形成し、ただし、マグネトロンスパッタリング過程が真空チャンバで行われ、高価な装置が必要であり、生産コストが高い。本開示の実施例による電解セル反応方法によって、第１金属パターンの側面に第２金属パターンを形成すると、製造過程がシンプルで、且つ苛酷な外部条件を必要としないため、製造コストを削減させる。
【００５２】
たとえば、図５は本開示の実施例による別の導電パターン構造の断面構造模式図であり、第２金属パターン２０２は、第１金属パターン２０１の上面と側面全体を被覆する。このようにして、第１金属パターン２０１の上面の酸化が防止される。
【００５３】
たとえば、図６は本実施例によるまた別の導電パターン構造の断面構造模式図である。図６に示されるように、該導電パターン構造はさらに緩衝層２０３を含み、該第１金属パターン２０１は該緩衝層２０３上にある。たとえば、該緩衝層２０３を形成する材料は、イオン拡散が発生しにくい金属材料又は無機非金属材料を含む。緩衝層２０３は、第１金属パターン２０１の下面の酸化を防止するとともに、第１金属パターン２０１における金属の拡散を防止することができる。たとえば、該金属材料は、Ｍｏ、Ｎｂ、Ｔｉ、ＭｏＷ、ＭｏＮｂ、ＭｏＴｉ、ＷＮｂ、ＷＴｉ又はＴｉＮｂ、該無機非金属材料は窒化ケイ素、酸化ケイ素及び酸窒化ケイ素のうちの少なくとも１種を含む。
【００５４】
図６に示されるように、第２金属パターン２０２は緩衝層２０３の側面上、及び第１金属パターン２０１の上面上に形成されてもよい。
【００５５】
たとえば、該緩衝層の厚さが約２０〜３０ｎｍ、たとえば、２０ｎｍ、２５ｎｍ又は３０ｎｍである。なお、上記緩衝層の厚さの範囲に制限されず、１０％変動しても、本願の範囲と見なされる。
【００５６】
たとえば、図７は本実施例によるさらに別の導電パターン構造の断面構造模式図である。図７に示されるように、該導電パターン構造２０はさらに第１金属パターン２０１の上面に被覆される第３金属パターン２０４を含む。第３金属パターン２０４は、第１金属パターン２０１の上面の酸化を防止するとともに、第１金属パターン２０１における金属の拡散を防止することができる。
【００５７】
たとえば、該第３金属パターン２０４を形成する材料は、Ｍｏ、Ｎｂ、Ｔｉ、ＭｏＷ、ＭｏＮｂ、ＭｏＴｉ、ＷＮｂ、ＷＴｉ及びＴｉＮｂのうちの少なくとも１種を含む。
【００５８】
本開示の少なくとも一実施例はさらに、前記のいずれかの導電パターン構造を含むアレイ基板を提供する。
【００５９】
たとえば、該導電パターン構造は、アレイ基板におけるゲート、ゲートライン、第１ソース・ドレイン電極、第２ソース・ドレイン電極、データライン及び共通電極ラインのうちの少なくとも１種である。
【００６０】
たとえば、アレイ基板上に設置された薄膜トランジスタは主に、アモルファスシリコーン薄膜トランジスタ、多結晶シリコン薄膜トランジスタ、単結晶シリコン薄膜トランジスタ、金属酸化物薄膜トランジスタ又はカーボンナノチューブ薄膜トランジスタ等を含む。表示デバイスを製造するためのアレイ基板は、金属酸化物薄膜トランジスタを多く用いる。金属酸化物薄膜トランジスタはキャリア移動度が高いという利点を有するため、薄膜トランジスタを極めて小さくすることができ、それにより、平板ディスプレイの分解能を向上させて、表示デバイスの表示効果を改善し、また、金属酸化物薄膜トランジスタは、特性のムラが少なく、材料とプロセスが低コストで、プロセスの温度が低く、コーティングプロセスを利用でき、半導体層の透明性が高く、バンドギャップが大きい等の利点を有する。以下、アレイ基板における薄膜トランジスタをボトムゲート型金属酸化物薄膜トランジスタとする場合を例にして、説明する。
【００６１】
たとえば、図８は、本実施例によるアレイ基板の断面構造模式図である。図８に示されるように、該アレイ基板３０は、ベース基板３０１、ベース基板３０１上に設置されたゲート３０２、ゲート絶縁層３０３、活性層３０４、第１ソース・ドレイン電極３０５、第２ソース・ドレイン電極３０６、有機絶縁層３０７、パッシベーション層３０８、第１電極３０９、第１絶縁層３１２、第２電極３１０及び共通電極ライン３１１を含む。
【００６２】
たとえば、該アレイ基板３０におけるゲート３０２、ゲートライン（未図示）、第１ソース・ドレイン電極３０５、第２ソース・ドレイン電極３０６、データライン（未図示）及び共通電極ライン３１１は、本開示の実施例によるいずれかの導電パターン構造であってもよく、このように、第１金属パターン（たとえば、銅金属パターン又は銀金属パターン）の側面に金属活性が比較的強い第２金属パターン（たとえば、ニッケル、モリブデン、ニオブ、アルミニウム及びチタン金属パターン）が形成されることによって、銅又は銀材料から形成される第１金属パターンのさらなる酸化や腐食による歩留まり低下の問題を効果的に防止できる。
【００６３】
たとえば、ニッケル、アルミニウム、モリブデン、ニオブ及びチタンは、酸化されても、薄くて緻密な酸化物フィルムを形成するため、さらなる酸化反応を避ける。該導電パターン構造がアレイ基板に適用される場合、アレイ基板の製造過程に、後続の化学気相堆積とアニールプロセスにおいても酸化反応を発生させることがなく、それにより、銅又は銀金属材料から形成される第１金属パターンの酸化や腐食による歩留まり低下の問題を効果的に防止できる。
【００６４】
たとえば、マグネトロンスパッタリング方式で金属フィルムを堆積し、次に金属フィルムをパターン化して第２金属パターンを形成し、ただし、マグネトロンスパッタリング過程が真空チャンバで行われ、高価な装置が必要であり、コストが高い。本開示の少なくとも一実施例による電解セル反応方法によって、第１金属パターンの側面に第２金属パターンを形成すると、製造過程がシンプルで、且つ苛酷な外部条件を必要としないため、製造コストを削減させる。
【００６５】
たとえば、活性層３０４は金属酸化物半導体であり、該活性層３０４の材料はＩＧＺＯ、ＨＩＺＯ、ＩＺＯ、ａ−ＩｎＺｎＯ、ａ−ＩｎＺｎＯ、ＺｎＯ、Ｉｎ２Ｏ３：Ｓｎ、Ｉｎ２Ｏ３：Ｍｏ、Ｃｄ２ＳｎＯ４、ＺｎＯ：Ａｌ、ＴｉＯ２：Ｎｂ又はＣｄ−Ｓｎ−Ｏを含む。
【００６６】
たとえば、本開示の少なくとも一実施例では、ゲート絶縁層３０３の材料は、酸化ケイ素、窒化ケイ素及び酸窒化ケイ素のうちの少なくとも１種を含み、ゲート絶縁層３０３の材料は、上記各物質の材料の特性と同じ又は類似するほかの無機絶縁材料を用いてもよい。
【００６７】
たとえば、ベース基板３０１は、透明絶縁基板を含み、その材料がガラス、石英、プラスチック又はその他の適切な材料であってもよい。
【００６８】
たとえば、有機絶縁層３０７の材料は、ポリイミド、テトラフルオロエチレン−ペルフルオロアルコキシビニルエーテル共重合体、アクリル酸樹脂又はポリエチレンテレフタレートのうちの１種又は複数種を含む。
【００６９】
たとえば、パッシベーション層３０８の材料は、窒化ケイ素、酸化ケイ素、酸窒化ケイ素、二酸化チタン及びアルミナのうちの１種又は複数種を含む。
【００７０】
たとえば、該第１電極３０９は画素電極、第２電極３１０は共通電極、又は、第１電極３０９は共通電極、第２電極３１０は画素電極である。
【００７１】
たとえば、該第１電極３０９と第２電極３１０は、透明導電材料又は金属材料から形成されてもよく、たとえば、該透明導電材料は、酸化インジウムスズ（ＩＴＯ）、酸化インジウム亜鉛（ＩＺＯ）、酸化インジウムガリウム（ＩＧＯ）、酸化ガリウム亜鉛（ＧＺＯ）酸化亜鉛（ＺｎＯ）、酸化インジウム（Ｉｎ２Ｏ３）、酸化アルミニウム亜鉛（ＡＺＯ）及びカーボンナノチューブ等を含む。該金属材料は、銀、アルミニウム等を含む。
【００７２】
たとえば、該第１電極３０９と第２電極３１０の形成順番が交換してもよく、すなわち、第２電極３１０は第１電極３０９上に位置し、第１電極３０９は第２電極３１０上に位置するようにしてもよく、ここで制限がない。
【００７３】
たとえば、本開示の少なくとも一実施例によるアレイ基板における薄膜トランジスタは、ボトムゲート型薄膜トランジスタ、たとえば、ＥＳ（エッチングストッパ層）構造の薄膜トランジスタ又はＢＣＥ（バックチャネルエッチング）構造の薄膜トランジスタであってもよく、トップゲート型薄膜トランジスタ又はデュアルゲート型薄膜トランジスタであってもよい。
【００７４】
本開示の少なくとも一実施例はさらに、前記のいずれかのアレイ基板を備える表示装置を提供する。たとえば、図９は本開示の少なくとも一実施例による表示装置のブロック図である。図９に示されるように、該表示装置４０はアレイ基板３０を含む。
【００７５】
該表示装置４０の一例は液晶表示装置であり、ここで、アレイ基板と対向基板が互いに対向して液晶セルを形成し、液晶セルに液晶材料が充填されている。該対向基板はたとえばカラーフィルタ基板である。アレイ基板の各サブ画素の画素電極が電場を印加して液晶材料の回転度合いを制御することによって、表示操作を行う。いくつかの例では、該液晶表示装置はさらにアレイ基板にバックライトを提供するバックライト源を含む。
【００７６】
たとえば、該表示装置のほかの例は、有機発光ダイオード（ＯＬＥＤ）表示装置又は電子ペーパー表示装置等であってもよい。
【００７７】
たとえば、該表示装置４０におけるその他の構造について、一般的な設計を参照すればよい。該表示装置はたとえば、携帯電話、タブレット、テレビ、ディスプレイ、ノートパソコン、デジタルフォトフレーム、ナビゲータ等の任意の表示機能を有する製品又は部材である。該表示装置のほかの必要な部分はいずれも当業者が理解すべきものであるため、ここで詳細な説明を省略し、本開示の制限とならない。該表示装置の実施例は、上記アレイ基板の実施例を参照すればよいため、重複説明を省略する。
【００７８】
本開示の少なくとも一実施例はさらに、導電パターン構造の製造方法を提供し、たとえば、図１０は本開示の一実施例による導電パターン構造の製造方法のフローチャートである。たとえば、該製造方法は以下を含む。
【００７９】
Ｓ１０１：第１金属パターンを形成する。
【００８０】
たとえば、第１金属パターンを形成する過程は以下を含む。ベース基板上に第１金属フィルムを堆積して、第１金属フィルムをパターン化して、第１金属パターンを形成する。
【００８１】
たとえば、スパッタリング又は熱蒸発方法を用いて、厚さが約２００〜４００ｎｍの第１金属フィルムを連続的に堆積する。たとえば、該第１金属フィルムの厚さは２００ｎｍ、２５０ｎｍ、３００ｎｍ、３５０ｎｍ又は４００ｎｍである。なお、上記第１金属フィルムの厚さ範囲に制限されず、１０％変動しても、本願の範囲と見なされる。
【００８２】
たとえば、該ベース基板は透明絶縁基板であってもよく、その材料がガラス、石英、プラスチック又はその他の適切な材料である。
【００８３】
たとえば、第１金属パターンの材料は低抵抗金属材料であり、該低抵抗金属材料は銅系金属と銀系金属のうちの少なくとも１種を含み、すなわち、銅系金属だけを含んでもよく、銀系金属だけを含んでもよく、銅と銀を同時に含んでもよい。
【００８４】
たとえば、銅系金属はＣｕ、ＣｕＭｏ、ＣｕＴｉ、ＣｕＭｏＷ、ＣｕＭｏＮｂ又はＣｕＭｏＴｉ、銀系金属は、Ａｇ、ＡｇＭｏ、ＡｇＴｉ、ＡｇＭｏＷ、ＡｇＭｏＮｂ又はＡｇＭｏＴｉを含む。
【００８５】
たとえば、銅系金属において、銅の質量百分率含有量が約９０ｗｔ％〜１００ｗｔ％、銀系金属において、銀の質量百分率含有量が約９０ｗｔ％〜１００ｗｔ％、たとえば、９０ｗｔ％、９２ｗｔ％、９４ｗｔ％、９６ｗｔ％、９８ｗｔ％又は１００ｗｔ％である。なお、上記銅の質量百分率含有量と銀の質量百分率含有量の範囲に制限されず、１０％変動しても、本願の範囲と見なされる。
【００８６】
たとえば、第１金属フィルムをパターン化する過程は以下を含む。第１金属パターン上に一層のフォトレジストをコーティングして、マスクを用いてフォトレジストについて露光と現像処理を行い、フォトレジストでフォトレジスト未保留領域とフォトレジスト保留領域を形成し、そのうち、フォトレジスト保留領域は第１金属パターン（たとえば、アレイ基板では、ゲート、ゲートライン、第１ソース・ドレイン電極、第２ソース・ドレイン電極、データライン又は共通電極ライン）が所在する領域に対応し、フォトレジスト未保留領域は上記パターン以外の領域に対応する。エッチングプロセスによってフォトレジスト未保留領域にある第１金属フィルムを完全にエッチングし、残りのフォトレジストを剥離して、第１金属パターンを形成する。
【００８７】
Ｓ１０２：第１金属パターンの側面に第２金属パターンを形成する。該第１金属パターンを形成する金属の活性が該第２金属パターンを形成する金属の活性より弱い。
【００８８】
金属活性とは、金属が置換される容易さをいい、金属の活性系列における金属の順番に応じて、前から後へ金属活性が次第に低下していく。金属の活性系列において、第１金属パターンを形成する金属が第２金属パターンを形成する金属より後にある。
【００８９】
たとえば、導電パターン構造では、第２金属パターンは第１金属パターンの側面を被覆して、露出された第１金属パターンの側面を外部から完全に遮断し、それにより、第１金属パターンの酸化を防止して、第１金属パターンの導電性低下の問題を避ける。
【００９０】
たとえば、本開示の少なくとも一実施例による製造方法において、第１金属パターンの側面に第２金属パターンを形成する過程は電解セル反応で実施できる。たとえば、該過程は以下を含む。第１金属パターンが形成されていたベース基板を、第２金属イオンを含む溶液に入れて、外電流の作用下で電気エネルギーを化学エネルギーに変換し、該第１金属パターンの側面を被覆する第２金属パターンを形成する。
【００９１】
たとえば、電解セル反応は下記例を含む。
【００９２】
例１：第１金属パターンの材料は銅金属単体であり、該銅金属単体は陰極とし、陽極材料は不活性電極（たとえば、プラチナ又はパラジウム等）、電解質溶液は塩化ニッケル溶液（ＮｉＣｌ２）である。電解質溶液におけるアニオンＣｌ−１が陽極へ移動して、陽極で反応を行い、カチオンＮｉ２＋が陰極へ移動して、陰極で電子を得て、ニッケル金属単体を形成する。
該電解セル反応：
陽極：２Ｃｌ−１−２ｅ−＝Ｃｌ２（ｇ）
陰極：Ｎｉ２＋＋２ｅ−＝Ｎｉ
上記電気化学反応によって、銅金属単体を陰極とした電極にニッケル金属単体が形成され、すなわち、第１金属パターン（銅金属単体）に第２金属パターン（ニッケル金属単体）が形成される。
【００９３】
なお、上記銅金属単体は銀金属単体、銅系金属合金又は銀系金属合金に交換してもよく、電解質溶液は硫酸ニッケル溶液（ＮｉＳＯ４）、硝酸ニッケル溶液（Ｎｉ（ＮＯ３）２）、塩化アルミニウム溶液（ＡｌＣｌ３）、硫酸アルミニウム溶液（Ａｌ２（ＳＯ４）３）、硝酸アルミニウム溶液（Ａｌ（ＮＯ３）３）及びモリブデン、ニオブとチタンの硫酸塩、硝酸塩又は塩化塩のプラズマ溶液に交換してもよく、電解セル反応は上記陽極及び陰極反応と類似する。
【００９４】
例２：第１金属パターンの材料は銅金属単体であり、該銅金属単体は陰極とし、陽極材料はニッケル金属単体、電解質溶液は塩化ニッケル溶液（ＮｉＣｌ２）であり、陽極材料はニッケル金属単体で、活性電極材料であり、陽極自体が電子を失って酸化されて金属イオンＮｉ２＋になり、陽極が酸化されてなるＮｉ２＋と溶液におけるＮｉ２＋が陰極へ移動して、陰極で電子を得てニッケル金属単体を形成する。
該電解セル反応：
陽極：Ｎｉ−２ｅ−＝Ｎｉ２＋
陰極：Ｎｉ２＋＋２ｅ−＝Ｎｉ
上記電気化学反応によって、銅金属単体を陰極とした電極にニッケル金属単体が形成され、すなわち、第１金属パターン（銅金属単体）に第２金属パターン（ニッケル金属単体）が形成される。
【００９５】
なお、上記銅金属単体は銀金属単体、銅系金属合金又は銀系金属合金に交換してもよく、電解質溶液は硫酸ニッケル溶液（ＮｉＳＯ４）、硝酸ニッケル溶液（Ｎｉ（ＮＯ３）２）、塩化アルミニウム溶液（ＡｌＣｌ３）、硫酸アルミニウム溶液（Ａｌ２（ＳＯ４）３）、硝酸アルミニウム溶液（Ａｌ（ＮＯ３）３）、又はモリブデン、ニオブ及びチタンの硫酸塩、硝酸塩又は塩化塩のプラズマ溶液、又は水溶液に交換してもよく、電解セル反応は上記陽極及び陰極反応と類似する。
【００９６】
たとえば、ニッケル、アルミニウム、モリブデン、ニオブ及びチタンは、空気において酸化されても、薄くて緻密な酸化物フィルムを形成して、さらなる酸化反応を防止することができる。該導電パターン構造がアレイ基板に適用される場合、アレイ基板の製造過程において、後続の化学気相堆積とアニールプロセスにおいても酸化反応が発生することがなく、それにより、銅又は銀金属材料から形成される第１金属パターンの酸化や腐食による歩留まり低下の問題を効率的に防止できる。たとえば、マグネトロンスパッタリング方式で金属フィルムを堆積して、次に金属フィルムをパターン化して、第２金属パターンを形成し、ただし、マグネトロンスパッタリング過程が真空チャンバで行われ、高価な装置が必要であり、コストが高い。本開示の少なくとも一実施例による電解セル反応方法によって、第１金属パターンの側面に第２金属パターンを形成すると、製造過程がシンプルで、且つ苛酷な外部条件を必要としないため、製造コストを削減させる。
【００９７】
たとえば、本開示の実施例による製造方法は、第１金属パターンを形成する前に、緩衝層を形成するステップをさらに含む。たとえば、第１金属パターンを形成する前、すなわちベース基板上に第１金属フィルムを堆積する前に、マグネトロンスパッタリング方法又は化学気相堆積方法で緩衝層フィルムを形成して、パターニングプロセスで緩衝層を形成するステップをさらに含む。
【００９８】
たとえば、緩衝層フィルムの堆積過程は、プラズマ強化化学気相堆積（Ｐｌａｓｍａ  Ｅｎｈａｎｃｅｄ  Ｃｈｅｍｉｃａｌ  Ｖａｐｏｒ  Ｄｅｐｏｓｉｔｉｏｎ、ＰＥＣＶＤ）方法で、酸化物、窒素化物又は酸素窒化合物の膜層を連続的に堆積し、次にエッチングして緩衝層を形成するステップを含む。対応した反応ガスは、ＳｉＨ４、ＮＨ３、Ｎ２、ＳｉＨ２Ｃｌ２又はＮ２である。ＰＥＣＶＤ方法で堆積すると、温度が低く、堆積速度が高く、成膜品質が高く、ピンホールが少なく、割れにくいという利点がある。
【００９９】
たとえば、緩衝層の材料は、Ｍｏ、Ｎｂ、Ｔｉ、ＭｏＷ、ＭｏＮｂ、ＭｏＴｉ、ＷＮｂ、ＷＴｉ、ＴｉＮｂ、窒化ケイ素、酸化ケイ素及び酸窒化ケイ素のうちの少なくとも１種を含む。
【０１００】
たとえば、該導電パターン構造の製造方法はさらに、第１金属パターンの上面に第３金属パターンを形成するステップを含む。
【０１０１】
たとえば、第３金属パターンを形成する材料は、Ｍｏ、Ｎｂ、Ｔｉ、ＭｏＷ、ＭｏＮｂ、ＭｏＴｉ、ＷＮｂ、ＷＴｉ及びＴｉＮｂのうちの少なくとも１種を含む。
【０１０２】
たとえば、第３金属パターンを形成する過程については、上記第１金属パターンを形成する過程を参照すればよいため、ここで詳細な説明を省略する。
【０１０３】
たとえば、先ず、緩衝フィルム、第１金属フィルム及び第３金属フィルムを順に形成し、次に１つのマスクを用いた１回のパターニングプロセスで緩衝層、第１金属パターン及び第３金属パターンを形成する。
【０１０４】
本開示の少なくとも一実施例による導電パターン構造及びその製造方法、アレイ基板及び表示装置は、以下の少なくとも１つの有益な効果がある。
（１）本開示の少なくとも一実施例による導電パターン構造では、第１金属パターンにその側面に被覆された第２金属パターンを形成することによって、第１金属パターンの側面の酸化を防止し、それにより、第１金属パターンの導電性低下の問題を避け、さらに製品の歩留まり低下の問題を避ける。
（２）本開示の少なくとも一実施例による導電パターン構造は、生産装置や外部環境への要件を低下させ、それにより導電パターン構造の製造プロセスの複雑性を低減させる。
（３）本開示の少なくとも一実施例による導電パターン構造は、生産コストを削減させる。
【０１０５】
なお、
（１）本開示の実施例の図面中、本開示の実施例に関する構造だけが示されて、ほかの構造については通常の設計を参照すればよい。
（２）明瞭さから、本開示の実施例を説明する図中、層又は領域の厚さが拡大又は縮小されるものであり、すなわち、これら図面は実際な比例に応じて作成するものではない。  なお、たとえば、層、膜、領域又は基板のような素子が別の素子「上」又は「下」に位置すると記載される場合、該素子は別の素子「上」又は「下」に「直接」に位置し、又は、中間素子が存在する。
（３）矛盾がない場合、本開示の実施例及び実施例における特徴は互いに組み合わせて、新しい実施例を構成することができる。
【０１０６】
以上は本開示の好ましい実施形態に過ぎず、本開示の保護範囲を制限するものではなく、本開示の保護範囲は前記特許請求の範囲の保護範囲を基準にする。
【０１０７】
本願は、２０１７年４月２０日に提出した中国特許出願第２０１７１０２６３４７５．３号の優先権を主張し、ここで、上記中国特許出願に開示されている全内容が本願の一部として援用される。
【符号の説明】
【０１０８】
２０  導電パターン構造
３０  アレイ基板
４０  表示装置
１０１  第１緩衝層
１０２  低抵抗金属
１０３  第２緩衝層
２０１  第１金属パターン
２０２  第２金属パターン
２０３  緩衝層
２０４  第３金属パターン
３０１  ベース基板
３０２  ゲート
３０３  ゲート絶縁層
３０４  活性層
３０５  第１ソース・ドレイン電極
３０６  第２ソース・ドレイン電極
３０７  有機絶縁層
３０８  パッシベーション層
３０９  第１電極
３１０  第２電極
３１１  共通電極ライン
３１２  第１絶縁層
【図１】
2020522118.tif 000003
【図２】
2020522118.tif 000004
【図３】
2020522118.tif 000005
【図４】
2020522118.tif 000006
【図５】
2020522118.tif 000007
【図６】
2020522118.tif 000008
【図７】
2020522118.tif 000009
【図８】
2020522118.tif 000010
【図９】
2020522118.tif 000011
【図１０】
2020522118.tif 000012
【国際調査報告】
2020522118.tif 000013
2020522118.tif 000014
2020522118.tif 000015
2020522118.tif 000016